(57)【特許請求の範囲】
【請求項１】
少なくとも一つのマトリックスと、少なくとも一つのフォージャサイト型ゼオライトと、ゼオライトNU-10 、ゼオライトTHETA-1 、ゼオライトKZ-2およびゼオライトISI-1 からなる群から選ばれる少なくとも一つのTON 型ゼオライトとを含む接触水素化分解用触媒。
【請求項２】
マトリックスが、アルミナ、シリカ、酸化マグネシウム、粘土、酸化チタン、酸化ホウ素、酸化ジルコニウム、リン酸アルミニウム、リン酸チタンおよびリン酸ジルコニウム化合物、並びにこれら化合物の少なくとも２つの混合物からなる群から選ばれる、請求項１による接触水素化分解用触媒。
【請求項３】
TON 型ゼオライトがゼオライトNU-10 である、請求項１または２による接触水素化分解用触媒。
【請求項４】
TON 型ゼオライトがゼオライトTHETA-1 である、請求項１または２による接触水素化分解用触媒。
【請求項５】
・少なくとも一つのマトリックス１０〜９９．９重量％、
・少なくとも一つのTON 型ゼオライト０．０５〜８９．９５重量％、および
・少なくとも一つのフォージャサイト型ゼオライト０．０５〜８９．９５重量％を含む、請求項１から４のいずれか１項による接触水素化分解用触媒。
【請求項６】
・少なくとも一つのマトリックス２０〜９９．９重量％、
・少なくとも一つのTON 構造型ゼオライト０．０５〜７９．９５重量％、および
・少なくとも一つのフォージャサイト構造型ゼオライト(FAU) ０．０５〜７９．９５重量％を含む、請求項１から５のいずれか１項による接触水素化分解用触媒。
【請求項７】
・少なくとも一つのマトリックス２９．９〜９９．８重量％、
・少なくとも一つのTON 構造型ゼオライト０．１〜６９重量％、および
・少なくとも一つのフォージャサイト構造型ゼオライト０．１〜６９重量％を含む、請求項１から６のいずれか１項による接触水素化分解用触媒。
【請求項８】
少なくとも一つの水素化元素をさらに含む請求項１から７のいずれか１項による接触水素化分解用触媒。
【請求項９】
水素化元素がVIII族の元素である、請求項８による接触水素化分解用触媒。
【請求項１０】
水素化元素としてVIII族の少なくとも一つの元素およびVIB族の少なくとも一つの元素を含む、請求項８による接触水素化分解用触媒。
【請求項１１】
マトリックスとゼオライトとの混合、次いで成形および水素化元素の導入により調製される、請求項８から１０のいずれか１項による接触水素化分解用触媒。
【請求項１２】
さらに酸化リンＰ2 Ｏ5 を１５重量％以下で含む、請求項８から１１のいずれか１項による接触水素化分解用触媒。
【請求項１３】
請求項８から１２のいずれか１項による接触水素化分解用触媒の存在下に、温度少なくとも２３０℃、圧力少なくとも２ＭＰａ、毎時空間速度０．２〜１０ｈ-1で石油仕込原料を水素化分解する、接触水素化分解用触媒の使用法。
【請求項１４】
仕込原料が、少なくとも３５０℃の初留点、窒素含有量１〜５０００ｐｐｍおよび硫黄含有量０．０１〜５重量％を有する化合物の少なくとも８０容積％に対して構成される、請求項１３による方法。
【請求項１５】
仕込原料が、水素化分解に付される前に、水素化処理される、請求項１３または請求項１４による方法。
【発明の詳細な説明】
【０００１】
【発明の属する技術分野】
本発明は、通常非晶質であるか、または結晶が不十分であるマトリックスと組合わされる、TON 構造型ゼオライトおよびフォージャサイト (faujasite)構造型ゼオライトを含む接触水素化分解用触媒と、重質石油仕込原料の水素化転換法におけるその使用法に関する。
【０００２】
【従来技術】
重質石油留分の水素化分解は、過剰でありかつほとんど有効利用できない重質仕込原料から、より軽質留分、例えばガソリン、ジェット燃料、軽質ガスオイルを生成することを可能にする非常に重要な精製方法であり、精製業者は該軽質留分の生産を需要構造に適用させるように探求する。接触分解に比べて、接触水素化分解の利点は、非常に良好な品質の中間留分であるジェット燃料およびガスオイルを提供することである。反面、接触水素化分解で生成されたガソリンは、接触分解から生じたガソリンよりも非常に低いオクタン価を示す。
【０００３】
水素化分解に使用される触媒は、酸機能と水素化機能とを組合わせる二機能型のあらゆるものである。酸機能は、表面の酸度を示す大きい比表面積（一般に１５０〜８００ｍ2 ×ｇ-1）の担体、例えばハロゲン化（特に塩化またはフッ化）アルミナ、酸化ホウ素と酸化アルミニウムとの組合わせ、非晶質シリカ・アルミナおよびゼオライトによりもたらされる。水素化機能は、元素周期律表のVIII族の１つまたは複数の金属、例えば鉄、コバルト、ニッケル、ルテニウム、ロジウム、パラジウム、オスミウム、イリジウムおよび白金により、あるいは元素周期律表のVIB族の少なくとも一つの金属、例えばモリブデンおよびタングステンとVIII族の少なくとも一つの金属との組合わせによりもたらされる。
【０００４】
酸および水素化の二機能間の平衡は、基本的なパラメータであり、該パラメータが触媒の活性および選択性の反応を示す。弱い酸機能と強い水素化機能とが、一般に高温（３９０℃以上）で低い空間供給速度（毎時触媒容積１ユニット当り処理すべき仕込原料の容積で表示されるＶＶＨが一般に２以下）で作用して、ほとんど活性ではないが、中間留分の非常に良好な選択性に恵まれる触媒を提供する。逆に、強い酸機能と弱い水素化機能とは非常に活性である触媒を提供するが、中間留分の不十分な選択性を示す。従って、適切な触媒の探索は、触媒の活性／選択性の一対を調整するための機能の各々を正しい判断に基づいて選択することに集中される。
【０００５】
従って、種々なレベルを有する大きな柔軟性すなわち融通性(flexibility) を提供することが水素化分解の大きな利点の１つである。すなわち、使用される触媒レベルでの柔軟性が、処理すべき仕込原料の柔軟性、および得られた生成物のレベルの柔軟性をもたらす。容易に制御できるパラメータは触媒担体の酸度である。
【０００６】
接触水素化分解の従来触媒は、大部分が弱酸性担体、例えば非晶質シリカ・アルミナから構成される。これら系は、非常に良好な品質の中間留分を生成するために使用される。さらには酸度が非常に弱い場合には、基油を生成する。
【０００７】
ほとんど酸でない担体では、非晶質シリカ・アルミナ族が見出される。水素化分解の市場における触媒の多くは、VIII族の金属と組合わされるか、あるいは好ましくは処理すべき仕込原料のヘテロ原子の毒性含有量が０．５重量％を越える場合には、VIB 族およびVIII族の金属の硫化物の組合わせを有するシリカ・アルミナをベースとする。これら系は、中間留分における非常に良好な選択性を有し、生成された物質は良好な品質を有する。これら触媒は、互いに最も酸でない場合には、同様に基潤滑油を生成し得る。非晶質担体をベースとするこれら触媒系全体の不都合は、記載したように、その弱い活性である。
【０００８】
フォージャサイト型ゼオライトYを含む触媒は、非晶質シリカ・アルミナの活性よりも優れた触媒活性を該触媒に関して示すが、軽質生成物のより高い選択性を示す。
【０００９】
【発明の構成】
本出願人により行われた多数のゼオライトおよび結晶化微細孔固体に関する研究により、予期しないことではあるが、フォージャサイト型ゼオライトY と組合わされるゼオライトTHETA-1 、ゼオライトNU-10 、ゼオライトKZ-2およびゼオライトISI-1 からなる群から選ばれる少なくとも一つのTON 構造型ゼオライトを含む触媒により、先行技術における周知の触媒に対して中間留分の明らかに改善された選択性を得ることが可能になることが見出されるに至った。
【００１０】
より詳細には、本発明は、少なくとも一つのマトリックスと、少なくとも一つのフォージャサイト型ゼオライトと、ゼオライトTHETA-1 、ゼオライトNU-10 、ゼオライトKZ-2およびゼオライトISI-1 からなる群から選ばれる少なくとも一つのTON 型ゼオライトとを含む接触水素化分解用触媒を対象とする。この接触水素化分解用触媒は担体機能を有し得る。触媒元素は、触媒を得るために水素化元素として追加されてよい。該接触水素化分解用触媒も、それ自体が、他の元素を追加しないで、いくつかの反応に対して触媒機能を示す。
【００１１】
本発明において使用されるTON型ゼオライトは、周知の構造を有する。ゼオライトNU-10 の合成は、例えばヨーロッパ特許EP-A-65400に記載されている。好ましくは、少なくとも一部が酸形態である（好ましくは全体がH 形態である）か、あるいは一部が金属カチオン、例えばアルカリ土類金属カチオンと交換されたTON 型ゼオライトが用いられる。
【００１２】
本発明の接触水素化分解用触媒も、フォージャサイト構造型ゼオライトY を含む(Zeolite Molecular Sieves Structure, chemistry and uses, D.W.BRECK.J.WILLEY and Sons 1973)。使用可能なゼオライトY として、好ましくは一般に超安定性(ultrastable）またはUSY と称される、あるいは金属カチオン、例えばアルカリ土類金属カチオンおよび／または原子番号５７〜７１（含む）の希土類金属カチオンと少なくとも一部が交換された形態であるか、あるいは水素形態である安定化ゼオライトY が用いられる。
【００１３】
酸ゼオライトHYは特に有利であり、種々の規格により特徴付けられる。すなわちＳｉＯ2 ／Ａｌ2 Ｏ3 モル比約８〜７０、好ましくは約１２〜４０であり、１１００℃で焼成されたゼオライトについて測定される０．１５重量％未満のナトリウム含有量であり、結晶パラメータは元素状単位格子２４．５５×１０-10 ｍ〜２４．２４×１０-10 ｍ、好ましくは２４．３８×１０-10 ｍ〜２４．２６×１０-10 ｍであり、改質され、中和され次いで焼成されたゼオライト１００グラム当りＮａのグラムで表示されるナトリウムイオンの再取得能ＣＮａは約０．８５以上であり、B.E.T.法により測定された比表面積は約４００ｍ2 ／ｇ以上、好ましくは５５０ｍ2 ／ｇ以上であり、分圧２．６トール（すなわち３４．６ＭＰａ）に対する２５℃での水蒸気吸着能は約６％以上であり、細孔配分は、直径２０×１０-10 ｍ〜８０×１０-10 ｍの細孔に含まれる細孔容積の１〜２０％、好ましくは３〜１５％を有し、細孔容積の残部は直径２０×１０-10 ｍ未満の細孔に含まれる。
【００１４】
さらに本発明の接触水素化分解用触媒は、例えばアルミナ、シリカ、酸化マグネシウム、粘土、酸化チタン、酸化ホウ素、酸化ジルコニウム、リン酸アルミニウム、リン酸チタンまたはリン酸ジルコニウム化合物、およびこれら化合物の少なくとも２つの混合物、例えばアルミナと酸化ホウ素との組合わせからなる群から選ばれる、通常非晶質であるか、または結晶が不十分である少なくとも一つのマトリックスを含む。マトリックスは、好ましくはシリカ、アルミナ、酸化マグネシウム、シリカ・アルミナの組合わせ、シリカ・酸化マグネシウムの組合わせ、および粘土からなる群から選ばれる。
【００１５】
従って、本発明の接触水素化分解用触媒は、下記の割合で酸機能を確実に行うマトリックスの一部とゼオライトの一部とを含む：
ａ）  少なくとも一つのマトリックス１０〜９９．９重量％、好ましくは２０〜９９．９重量％、より好ましくは２９．９〜９９．８重量％、
ｂ）  先に記載された特徴を有す水素形態の少なくとも一つのTON 構造型ゼオライト０．０５〜８９．９５重量％、好ましくは０．０５〜７９．９５重量％、より好ましくは０．１〜６９重量％、および
ｃ）  先に記載された特徴を有する水素形態の少なくとも一つのフォージャサイト(FAU) 構造型ゼオライトY ０．０５〜８９．９５重量％、好ましくは０．０５〜７９．９５重量％、より好ましくは０．１〜６９重量％。
【００１６】
本発明の接触水素化分解用触媒は、当業者に周知のあらゆる方法により調製されてよい。有利には、該接触水素化分解用触媒はマトリックスおよびゼオライトの混合と、これに次ぐ成形により得られる。水素化元素は、混合の際か、あるいはさらには（好ましくは）成形後に導入される。成形後に焼成が行われ、水素化元素は、該焼成の前または後に導入される。調製は、いずれにせよ温度２５０〜６００℃での焼成により終了する。本発明における好ましい方法の１つは、TON 構造型ゼオライトとフォージャサイト(FAU) 構造型ゼオライトY とをアルミナの湿潤ゲル中で数１０分間混練し、次いでこのようにして得られた混練物をダイスを通過させて直径０．４〜４ｍｍの押出物に形成することからなる。
【００１７】
その上に触媒は水素化機能を含む。先に定義されていた水素化機能（VIII族の元素、あるいはVIB族およびVIII族の金属元素の組合わせ）は、調製および種々の方法の種々のレベルで触媒中に導入されてよい。
【００１８】
該水素化機能は、一部のみ（例えば、VIB族およびVIII族の金属の酸化物の組合わせの場合）、あるいはTON型およびフォージャサイト型ゼオライトの２型の混練時にマトリックスとして選ばれるゲル酸化物と共に全体的に導入されてよい。該水素化機能は、金属がVIII族に属する場合に選ばれる金属の前駆塩を含む溶液を用いて、選ばれたマトリックス中に分散されたTON型およびフォージャサイト型ゼオライトからなる焼成担体上に１つまたは複数のイオン交換操作により導入されてよい。該水素化機能は、VIB族の金属（特にモリブデンまたはタングステン）の酸化物の前駆体が担体の混練時に予め導入されていた場合には、VIII族の金属（特にコバルトおよびニッケル）の酸化物の前駆体溶液による、成形されかつ焼成された担体の１つまたは複数の含浸操作により導入されてよい。最後に、該水素化機能は、VIB族および／またはVIII族の金属の酸化物の前駆体を含む溶液による、TON型およびフォージャサイト型ゼオライト、並びにマトリックスからなる焼成担体の１つまたは複数の含浸操作により導入されてよく、VIII族の金属の酸化物の前駆体は、好ましくはVIB族の金属の酸化物の前駆体の後、あるいは該VIB族の金属の酸化物の前駆体と同時に導入されてよい。
【００１９】
元素が、対応する前駆塩の複数の含浸において導入される場合には、触媒の中間焼成工程は温度２５０〜６００℃で行われねばならない。
【００２０】
VIII族およびVIB族の金属酸化物の総濃度は、焼成後に得られた触媒の１〜４０重量％、好ましくは３〜３０重量％、有利には８〜４０重量％、さらには１０〜４０重量％、より良くは１０〜３０重量％である。VIII族の金属（または複数金属）に対するVIB族の金属（または複数金属）の金属酸化物で表示される重量比は、２０〜１．２５、好ましくは１０〜２である。さらに触媒はリンを含んでもよい。酸化リン（Ｐ2 Ｏ5 ）の濃度は、有利には１５％未満、好ましくは１０％未満である。
【００２１】
この場合、モリブデンの含浸は、モリブデン塩の溶液中にリン酸を追加することによって促進されてよい。
【００２２】
このようにして得られた酸化物形態の触媒は、場合によっては少なくとも一部が金属または硫化物形態で導かれてもよい。
【００２３】
該触媒は、反応器に充填されて、重質留分の水素化分解において使用される。該触媒は、先行技術に対して改善された活性を示し、その上非常に良好な品質の中間留分の生成に改善された選択性を有する。
【００２４】
本方法において使用される仕込原料は、例えばガスオイル、減圧留分、減圧ガスオイル、脱アスファルト残渣もしくは水素化処理済残渣またはこれらの同等物である。一般に仕込原料は、初留点１７５℃以上、有利には少なくとも２８０℃、さらには少なくとも３８０℃を有する。ＮおよびＳを多く含んだ仕込原料は、好ましくは予め水素化処理される。該仕込原料は、少なくとも３５０℃、好ましくは３５０〜５８０℃にある沸点を有する化合物（すなわち、少なくとも炭素原子数１５〜２０を含む化合物に相当する）の少なくとも８０容積％からなってよい。該仕込原料は、一般に硫黄および窒素のようなヘテロ原子を含む。窒素含有量は通常１〜５０００重量ｐｐｍであり、硫黄含有量は０．０１〜５重量％である。水素化分解の条件、例えば温度、圧力、水素の再循環率、毎時空間速度は、仕込原料の性質、所望の生成物の品質、精製業者が利用する設備に応じて大幅に変化し得る。
【００２５】
温度は、一般に２３０℃以上、しばしば３００〜４３０℃である。圧力は、２ＭＰａ以上、一般に１０ＭＰａ以上、３０ＭＰａ未満である。水素量は、最小限には１００リットル／仕込原料１リットル、しばしば仕込原料１リットル当り水素２６０〜３０００リットルである。毎時空間速度は、一般に０．２〜１０ｈ-1である。
【００２６】
精製業者にとって重要な成果は、中間留分の活性および選択性である。設定された目的は、節約志向の現実と共存できる条件下に実施されねばならない。従って、精製業者は、温度、圧力および水素量を低減させて、毎時空間速度を最大にしようと努める。転換率は温度の上昇により増加され得ることは知られているが、これはしばしば選択率を犠牲にしている。中間留分の選択率は、圧力または水素量の増加を伴って改善されるが、これは方法の節約志向性を犠牲にしている。この型の触媒によって、従来運転の条件下に沸点１５０〜３８０℃の中間留分の選択率６５％以上を達成することが可能になり、これは、３８０℃未満の沸点の物質での、５５容積％以上の転換率のレベルに対するものである。穏やかな作用の水素化分解のさほど苛酷でない条件下では、中間留分の選択率は、４５％または５０％以上の転換率のレベルに対して６５％以上（一般に７５％以上）である。この触媒は、これら条件下にさらに顕著な安定性を提供する。要するに、触媒の組成が原因で、この触媒は容易に再生可能である。
【００２７】
【発明の実施の形態】
次の実施例は、本発明を例証するが、その範囲を限定するものではない。
【００２８】
［実施例１：  触媒C1の調製（本発明に合致する）］
TON 構造型ゼオライトの調製
水素形態のTON 構造型ゼオライトの調製、および水素形態のゼオライトY の物理・化学的特徴。これらは２つとも本発明に合致する触媒C1の組成中に含まれる。
【００２９】
TON 型ゼオライトを、ヨーロッパ特許EP-A-65400のTON 構造型ゼオライトNU-10 の調製に関する特許の実施例に記載されている操作方法に従って調製した。
【００３０】
一晩続く１２０℃での焼成後、TON 構造型ゼオライトNU-10 の特徴である、Ｘ線回折図表（表１）により特徴づけられる生成物を得た。
【００３１】
【表１】
0003909400.tif 000002
次いで、このように調製したTON 構造型ゼオライトを、濃度１０Ｎの硝酸アンモニウム溶液を用いて３回の連続イオン交換に付した。ゼオライト物質に対する硝酸アンモニウム溶液の容積割合は、１グラム当り１０ｍｌであった。この場合、ナトリウムの残留含有量は約６５重量ｐｐｍであり、ゼオライトのＳｉ／Ａｌ原子比は５１であった。
【００３２】
さらに触媒C1の組成中に含まれるゼオライトY の物理・化学的特徴は次の通りであった：
全体Ｓｉ／Ａｌモル                      ：  １７．５
（ＮＭＲによる）骨格のＳｉ／Ａｌモル    ：  ２１
Ｎａ（重量ｐｐｍ）                      ：  ４５０
結晶パラメータ（Ｘ線回折）（オングストローム）：  ２４．２７
触媒C1の調製（本発明に合致する）
先に調製したTON 構造型ゼオライト４８ｇと、先に記載した物理・化学的特徴を有するゼオライトH-Y ３２ｇとを第一段階で混合して、次いでCondea社により供給されるSB3 型アルミナ１２０ｇと共に混練した。次いで混練した混練物を、直径１．４ｍｍのダイスを通して押出した。押出し物を、ヘプタモリブデン酸アンモニウム、硝酸ニッケルおよびオルトリン酸の混合溶液により乾式含浸して、最後に反応器内で現場で(in situ) 空気下、５５０℃で焼成した。（触媒に対する）活性酸化物の重量含有量は次の通りであった：
酸化リンＰ2 Ｏ5  ２．５重量％
酸化モリブデンＭｏＯ3  １５重量％
酸化ニッケルＮｉＯ  ５重量％
全体（マトリックス＋ゼオライト）中のゼオライトの総含有量は、TON の２４％とゼオライトY の１６％とを合わせて４０％であった。
【００３３】
触媒全体におけるゼオライトの総重量含有量は３１％であり、TON 構造型ゼオライトの重量含有量は１８．６重量％であり、フォージャサイト(FAU) 型ゼオライトY の重量含有量は１２．４重量％であった。
【００３４】
［実施例２］
触媒C2の調製（本発明に合致しない）
ＳｉＯ2 ２５重量％およびＡｌ2 Ｏ3 ７５重量％を含む、研究所で調製したシリカ・アルミナを用いた。粉体のペプチゼーションを得るために、シリカ・アルミナ粉体の乾燥重量に対して６７％の純粋硝酸３重量％を添加した。混練後、得られた混練物を直径１．４ｍｍのダイスを通して押出した。押出し物を焼成し、次いでヘプタモリブデン酸アンモニウム、硝酸ニッケルおよびオルトリン酸の混合溶液により乾式含浸して、最後に空気下、５５０℃で焼成した。（触媒に対する）活性酸化物の重量含有量は次の通りであった：
酸化リンＰ2 Ｏ5  ２．５重量％
酸化モリブデンＭｏＯ3  １５重量％
酸化ニッケルＮｉＯ  ５重量％
［実施例３］
触媒C3の調製（本発明に合致しない）
実施例１に記載した物理・化学的特徴を有するゼオライトH-Y １５．９ｇを第一段階では混合して、次いでCondea社により供給されるSB3 型アルミナ８４．１ｇと共に混練した。次いで混練した混練物を、直径１．４ｍｍのダイスを通して押出した。押出し物を、ヘプタモリブデン酸アンモニウム、硝酸ニッケルおよびオルトリン酸の混合溶液により乾式含浸して、最後に反応器内で現場で(in situ) 空気下、５５０℃で焼成した。（触媒に対する）活性酸化物の重量含有量は次の通りであった：
酸化リンＰ2 Ｏ5  ２．５重量％
酸化モリブデンＭｏＯ3  １５重量％
酸化ニッケルＮｉＯ  ５重量％
フォージャサイト(FAU) 型ゼオライトY の重量含有量は１２．３％であった。この含有量は、本発明に合致する触媒C1の含有量に非常に近かった。
【００３５】
［実施例４］
水素化分解テストにおける触媒C1、C2およびC3の評価
先行実施例に記載した調製方法を有する触媒C1、C2およびC3を、次の特徴的要点を有する石油仕込原料について、水素化分解の条件下に使用した：
【表２】
0003909400.tif 000003
この仕込原料を、３８５℃、全体圧力１４ＭＰａ、注入される仕込原料１リットル当り気体水素１０００リットルの水素流量、毎時空間速度１．０ｈ-1で、触媒ＮｉＭｏＰ／Ａｌ2 Ｏ3 において予め水素化処理した。
【００３６】
水素化処理触媒に対する活性酸化物の重量含有量は次の通りであった：
酸化リンＰ2 Ｏ5  ３重量％
酸化モリブデンＭｏＯ3  １４重量％
酸化ニッケルＮｉＯ  ６重量％
水素化処理済仕込原料の全体を、水素化分解テスト用装置内に注入した。該装置は、仕込原料の上昇流（“up-flow"）での固定床反応器を備えており、該反応器内に触媒８０ｍｌを導入した。触媒の各々を、n-ヘキサン／ＤＭＤＳ（ジメチルジスルフィド）＋アニリン混合物により３２０℃まで硫化した。全体圧力は１４ＭＰａであり、水素流量は注入される仕込原料１リットル当り気体水素１０００リットルであり、毎時空間速度は１．０ｈ-1であった。
【００３７】
触媒性能を、概略転換率７０％のレベルに達することを可能にする温度と、概略選択率とにより表示した。これら触媒性能を、一般に少なくとも４８時間の安定化期間を守った後に、触媒について測定した。
【００３８】
下記に等しい概略転換率ＣＢを得た：
ＣＢ＝３８０- 流出物重量％
下記に等しい概略選択率ＳＢを得た：
ＳＢ＝１５０／３８０流出物重量×１００
３８０- 流出物重量
【表３】
0003909400.tif 000004
シリカ・アルミナをベースとする触媒に比べて約６０℃の利得を認めたので、この実施例ではゼオライトNU-10 であるTON 構造型ゼオライトと、フォージャサイト型ゼオライトY とを含む本発明による触媒の使用により、実質的に概略転換率ＣＢの温度を低減することが可能になった。ゼオライトHYのみを含む触媒に比べて、NU-10 型ゼオライトを追加することにより、選択性を犠牲にしないで活性の実質的な増大が可能になった。
【００３９】
［実施例５］
低圧水素化分解テストにおける触媒C1、C2およびC3の評価
さらに触媒C1、C2およびC3を、穏やかな作用の水素化分解と称する低圧水素化分解テストにおいて比較した。触媒テストの際に使用した仕込原料は、実施例３で使用した仕込原料と同じであったが、水素化処理をしていなかった。
【００４０】
触媒テスト用装置は、仕込原料の上昇流（“up-flow"）での固定床反応器を備えており、該反応器内に触媒８０ｍｌを導入した。触媒の各々を、n-ヘキサン／ＤＭＤＳ＋アニリン混合物により３２０℃まで硫化した。全体圧力は５ＭＰａであり、水素流量は注入される仕込原料１リットル当り気体水素５００リットルであり、毎時空間速度は０．５ｈ-1であった。
【００４１】
触媒性能を、既定温度（この実施例では４１０℃）で得られる概略転換率と、概略転換率５０％に対する概略選択率とにより表示した。これら触媒性能を、一般に少なくとも４８時間の安定化期間を守った後に、触媒について測定した。
【００４２】
下記に等しい概略転換率ＣＢを得た：
ＣＢ＝３８０- 流出物重量％
下記に等しい概略選択率ＳＢを得た：
ＳＢ＝１５０／３８０流出物重量×１００
３８０- 流出物重量
【表４】
0003909400.tif 000005
この実施例ではゼオライトNU-10 であるTON 構造型ゼオライトと、フォージャサイト型ゼオライトY とを含む本発明による触媒の使用により、シリカ・アルミナをベースとする触媒に比べて、４１０℃で転換率約８％の増大が可能になった。
【００４３】
ゼオライトHYしか含まない触媒に比べて、NU-10 型ゼオライトを追加することにより、選択率を犠牲にしないで活性の実質的な増大が可能になった。